(57)【要約】【課題】電極パッド直下に絶縁層を介して配線層が１層以上形成された半導体装置では、電極パッドにワイヤーボンドしたり、バンプを形成する工程においては、電極パッド直下の配線層の角部に応力が集中し、その応力により絶縁層にクラックが生じることがある。【解決手段】本発明の半導体装置は、電極パッド２の直下に絶縁層４を介して形成された配線層１５の断面形状が台形であることを特徴とする。この形状にすることで、電極パッド２にＡｕワイヤーを接続する工程あるいはＡｕバンプを形成する工程において、配線層１５の角部に生じる外部応力及び熱応力を緩和できる。電極パッド２下に絶縁層４を介して、底辺側内角が略４５度である台形にすることが好ましい。【選択図】図１
2005294718.tif 000002
【特許請求の範囲】
【請求項１】
半導体素子の表面に複数配置された外部接続用電極の下部に絶縁層を介して形成された少なくとも１層以上の配線層の断面形状が台形であることを特徴とする半導体装置。
【請求項２】
前記台形の底辺側内角が４５度であることを特徴とする請求項１記載の半導体装置。
【請求項３】
前記台形の底辺側内角が１３５度であることを特徴とする請求項１記載の半導体装置。
【請求項４】
前記外部接続用電極の下部における配線層の断面のエッジが前記外部接続用電極の周縁下に存在し、前記配線層が複数重なっていることを特徴とする請求項１乃至３のいずれかに記載の半導体装置。
【請求項５】
半導体素子の表面に複数配置された外部接続用電極の下部に絶縁層を介して形成された少なくとも１層以上の配線層形成に際し、レジストによりマスクされた前記配線層のエッチングをエッチングガスの混合比を変えながら行うことによって、前記配線層の側面にテーパーをつけることを特徴とする半導体装置の製造方法。
【請求項６】
半導体素子の表面に複数配置された外部接続用電極の下部に絶縁層を介して形成された少なくとも１層以上の配線層形成に際し、レジストによりマスクされた前記絶縁層のエッチングをエッチングガスの混合比を変えながら行うことによって、底部にテーパーを持つ凹部が形成された前記絶縁層を得た後、前記凹部に配線層を埋めて形成し、前記配線層の側面にテーパーをつけることを特徴とする半導体装置の製造方法。
【発明の詳細な説明】
【技術分野】
【０００１】
本発明は、外部と電気的に接続する電極パッドの直下に、絶縁層を介して配線層を１層以上有する半導体装置に関するものであり、特に電極パッドにワイヤーボンドする工程あるいはバンプを形成する工程において、配線層の角部に生じる応力を緩和できる半導体装置およびその製造方法に関するものである。
【背景技術】
【０００２】
図６は、従来の半導体装置の構成図であり、図６（ａ）はその平面図、図６（ｂ）は図６（ａ）Ａ−Ａ’での断面図である。図６（ａ）に示すように、半導体素子１の表面には、通常、半導体素子１の外部から半導体素子１の内部に電力や信号を供給し、半導体内部の電気信号を半導体外部に取り出すために、外部接続用電極である電極パッド２が半導体素子１上に複数形成される。図６（ｂ）に示すように、電極パッド２周辺での断面図では、電極パッド２の直下に、半導体基板３上に絶縁層４と配線層５が交互に少なくとも１層以上積層され、最上層の絶縁層４上に電極パッド２が形成され、さらにその上に電極パッド２部を開口して、保護膜６が形成されている（例えば、特許文献１参照）。
【０００３】
図７は、従来の半導体装置の製造方法を示す工程断面図である。まず、半導体基板３上に絶縁層４と配線層５が順次形成され（図７（ａ））、配線層５の上にレジスト７を塗布した後、配線層５に必要なパターンでレジスト７をパターニングする（図７（ｂ））。次に、レジスト７をマスクとして、配線層５を異方性エッチングし（図７（ｃ））、所望の配線層５を得た後、レジスト７を除去し、配線層５を形成する（図７（ｄ））。次に、配線層５の上全面に絶縁層４を形成し（図７（ｅ））、配線層５と絶縁層４を同様に複数層積層させ、最後に最上層の絶縁層４上に電極パッド２を形成し、パターニングを行い、電極パッド２を開口して、その上全面に保護膜６を形成する（図７（ｆ））。
【特許文献１】特開２００２−１６０６９号公報
【発明の開示】
【発明が解決しようとする課題】
【０００４】
図６に示す製造方法によって作られた従来の半導体素子の電極パッド２の直下における配線層５の断面形状は長方形である。配線層５の一端が電極パッド２の直下近傍で終わるような構造を有した半導体素子では、電極パッド２にＡｕワイヤーを接続する工程あるいはＡｕバンプを形成する工程において、電極パッド２の直下の配線層５の角部に応力が集中し、その応力により絶縁層４にクラックが生じる。クラックが生じた状態では、配線層５間にリーク電流が流れるため、設計通りに半導体装置が動作しなくなる。
【０００５】
本発明は電極パッド２にＡｕワイヤーを接続する工程あるいはＡｕバンプを形成する工程において電極パッド２の直下に生じる応力を緩和することを目的とするものである。
【課題を解決するための手段】
【０００６】
本発明の半導体装置は、半導体素子の電極パッド直下に絶縁層を介して形成された配線層の断面形状を台形としたことを特徴とする。また、配線層の台形断面形状は、底辺側内角が略４５度あるいは略１３５度であることを特徴とする。
【発明の効果】
【０００７】
電極パッド直下の配線層の台形断面形状にすることにより、電極パッドにＡｕワイヤーを接続する工程あるいはＡｕバンプを形成する工程があっても、電極パッド直下の配線層の角部に応力集中することがなく、応力緩和されるので、絶縁層にクラックが生じることがなくなる。
【発明を実施するための最良の形態】
【０００８】
図１は、本発明の第１の実施形態である半導体装置の構成図であり、図１（ａ）はその平面図、図１（ｂ）は図１（ａ）Ａ−Ａ’での断面図である。図１（ａ）に示すように、半導体素子１の表面には、通常、半導体素子１の外部から半導体素子１の内部に電力や信号を供給し、半導体内部の電気信号を半導体外部に取り出すために、外部接続用電極である電極パッド２が半導体素子１上に複数個形成されている。図１（ｂ）に示すように、電極パッド２周辺での断面図では、電極パッド２の直下に、半導体基板３上に絶縁層４と配線層１５が交互に少なくとも１層以上積層され、最上層の絶縁層４上に電極パッド２が形成され、さらにその上に電極パッド２部を開口して、保護膜６が形成されている。配線層１５の断面形状は少なくとも電極パッド２の直下においては、台形であり、底部から傾斜を持たせ、底部より上面を小さくした構成としている。台形形状としては、好ましくは底辺側内角は略４５度である。この構造において、従来の構造に比べて３パーセント程度の応力緩和効果が得られる。
【０００９】
図２は、本発明の半導体装置の製造方法を示す工程断面図である。まず、半導体基板３上に絶縁層４と配線層１５が順次形成され（図２（ａ））、配線層１５の上にレジスト７を塗布した後、配線層１５に必要なパターンでレジスト７をパターニングする（図２（ｂ））。次に、レジスト７をマスクとして、配線層１５をガスの混合比を変化させて、配線層１５の角部にテーパーをつけるようにエッチングし（図２（ｃ））、所望のテーパーを持つ配線層１５を得た後、レジスト７を除去し、配線層１５を形成する（図２（ｄ））。次に、配線層１５の上全面に絶縁層４を形成し（図２（ｅ））、配線層１５と絶縁層４を同様に複数層積層させ、最後に最上層の絶縁層４上に電極パッド２を形成し、パターニングを行い、電極パッド２を開口して、その上全面に保護膜６を形成する（図２（ｆ））。
【００１０】
ここでの実施形態においては、半導体基板３としてＳｉ基板を用い、配線層１５及び電極パッド２の材料としてＡｌ、絶縁層４の材料としてＳｉＯ2が一般的に用いられており、配線層１５をエッチングするガスとしてＢＣｌ2やＣＣｌ4に代表される塩素系ガスが用いられている。例えば、塩素系ガスに酸素ガスを加えて酸素ガスの混合比を変えることによって、Ａｌのエッチング速度を変えることができるため、テーパーをつけるエッチングが可能となり、図１（ｂ）に示すような底辺側内角が略４５度の台形をした配線形状を有した半導体装置を製造することができる。
【００１１】
図３は、電極パッド２の直下に絶縁層４を介して底辺側内角が４５度である台形をした配線形状を有した半導体装置において、シミュレーションプログラムによって配線層１５がＡｌ、絶縁層４がＳｉＯ2の場合で、電極パッド２にバンプを形成する工程における電極パッド２の下部に生じる応力のシミュレーションを行なった特性図である。この結果より、従来の半導体素子に比べ、３パーセント程度の応力緩和効果があることがわかった。このように底辺側内角が略４５度である台形をした配線形状を有した半導体素子は、電極パッド２にＡｕワイヤーを接続する工程あるいはＡｕバンプを形成する工程において、電極パッド２直下に生じる外部応力及び熱応力を分散し、緩和することが可能である。
【００１２】
図４は、本発明の第２の実施形態である半導体装置の構成図であり、図４（ａ）はその平面図、図４（ｂ）は図４（ａ）Ａ−Ａ’での断面図である。図４（ａ）に示すように、半導体素子１の表面には、通常、半導体素子１の外部から半導体素子１の内部に電力や信号を供給し、半導体内部の電気信号を半導体外部に取り出すために、外部接続用電極である電極パッド２が半導体素子１上に複数個形成されている。図４（ｂ）に示すように、電極パッド２周辺での断面図では、電極パッド２の直下に、半導体基板３上に絶縁層４と配線層２５が交互に少なくとも１層以上積層され、最上層の絶縁層４上に電極パッド２が形成され、さらにその上に電極パッド２部を開口して、保護膜６が形成されている。配線層２５の断面形状は少なくとも電極パッド２の直下においては、台形であり、底部から逆テーパーを持たせ、底部より上面を大きくした構成としている。台形形状としては、好ましくは底辺側内角は略１３５度である。この構造においても従来の構造に比べて３パーセント程度の応力緩和効果が得られる。
【００１３】
図５は、本発明の半導体装置の製造方法を示す工程断面図である。まず、半導体基板３上に絶縁層４を形成し（図５（ａ））、その上にレジスト７を塗布し、配線層２５を形成する領域を開口して（図５（ｂ））、絶縁層４をガスの混合比を変化させて、底部にテーパーをつけるようにエッチングし（図５（ｃ））、所望のテーパーを持つ凹部が形成された絶縁層４を得た後、レジスト７を除去し、絶縁層４を形成する（図５（ｄ））。次に、絶縁層４の凹部を埋めるように配線層２５を形成し（図５（ｅ））、その上に絶縁層４を形成する（図５（ｆ））。さらに、配線層２５と絶縁層４を同様に複数層積層させ、最後に最上層の絶縁層４上に電極パッド２を形成し、パターニングを行い、電極パッド２を開口して、その上全面に保護膜６を形成する（図５（ｇ））。
【００１４】
この実施形態では配線層２５の材料として、ＣｕあるいはＡｌ、電極パッド２の材料としてＡｌ、絶縁層４の材料としてＳｉＯ2が一般的に用いられており、絶縁層４をエッチングするガスとしてＣＦXに代表されるフッ素系ガスが用いられている。例えば、フッ素系ガスに酸素ガスを加えて、酸素ガスの混合比を変えることによって、ＳｉＯ2のエッチング速度を変えることができるため、テーパーをつけるエッチングが可能となり、図４（ｂ）に示すような底辺側内角が略１３５度である台形をした配線形状を有した半導体装置を製造することができる。
【００１５】
図３に示したのと同様の応力シミュレーションを電極パッド２直下に絶縁層４を介して底辺側内角が１３５度である台形をした配線形状を有した半導体装置にも行なった。その結果は、従来の半導体素子に比べ、３パーセント程度の応力緩和効果があることがわかった。このように底辺側内角が略１３５度である台形をした配線形状を有した半導体素子は、電極パッド２にＡｕワイヤーを接続する工程あるいはＡｕバンプを形成する工程において電極パッド２の直下に生じる外部応力及び熱応力を分散し、緩和することが可能である。
【００１６】
以上のように外部接続用電極である電極パッド２の直下における配線層１５、２５の断面形状を台形にすることで応力緩和の効果が得られる。
【００１７】
上記の２つの実施形態において、一般的に配線層の厚みが０．４μｍ〜０．６μｍ、絶縁層の厚みが０．３μｍ〜１．５μｍ、電極パッドの厚みが０．４μｍ〜２μｍ程度である。また、電極パッドの大きさは用途によって変えることが可能であるが、一辺が３０μｍ〜２００μｍ程度の長方形型をした電極パッドが一般的に用いられている。
【産業上の利用可能性】
【００１８】
本発明は、電極パッドの直下に配線層を形成するようなＳｉや化合物半導体を含むすべての半導体装置に利用可能であり、また、電極パッドの直下以外にも断面が長方形状で角部で応力が問題となるような配線相当にも利用可能である。
【図面の簡単な説明】
【００１９】
【図１】本発明の第１の実施形態である半導体装置の構成図
【図２】本発明の半導体装置の製造方法を示す工程断面図
【図３】応力シミュレーションによる特性図
【図４】本発明の第２の実施形態である半導体装置の構成図
【図５】本発明の半導体装置の製造方法を示す工程断面図
【図６】従来の半導体装置の構成図
【図７】従来の半導体装置の製造方法を示す工程断面図
【符号の説明】
【００２０】
１  半導体素子
２  電極パッド
３  半導体基板
４  絶縁層
６  保護膜
７  レジスト
１５  配線層
２５  配線層
【図１】
2005294718.tif 000003
【図２】
2005294718.tif 000004
【図３】
2005294718.tif 000005
【図４】
2005294718.tif 000006
【図５】
2005294718.tif 000007
【図６】
2005294718.tif 000008
【図７】
2005294718.tif 000009